(57)【要約】【課題】ソフトで表地への追従性に優れ、しかも確実にモアレ縞を防止することのできる、優れた芯地用織物およびその製法を提供する。【解決手段】経糸、緯糸がともにトータル繊度２２ｄｔｅｘ以下の合成繊維仮撚加工糸で構成された芯地用織物であって、織組織が、格子状のリップストップ部Ｑを有する梨地組織Ｐからなり、経方向および緯方向の少なくとも一方の伸度が３０〜５０％に設定されている。【選択図】図１
2010018908.tif 000002
【特許請求の範囲】
【請求項１】
経糸、緯糸がともにトータル繊度２２ｄｔｅｘ以下の合成繊維仮撚加工糸で構成された芯地用織物であって、織組織が、格子状のリップストップ部を有する梨地組織からなり、経方向および緯方向の少なくとも一方の伸度が３０〜５０％に設定されていることを特徴とする芯地用織物。
【請求項２】
トータルカバーファクターが７００〜１２００である請求項１記載の芯地用織物。
【請求項３】
上記リップストップ部の格子間隔が、経緯とも２〜５ｍｍである請求項１または２記載の芯地用織物。
【請求項４】
請求項１記載の芯地用織物の製法であって、経糸および緯糸として、ともにトータル繊度２２ｄｔｅｘ以下の合成繊維仮撚加工糸を準備する工程と、上記経糸および緯糸を用いて、格子状のリップストップ部を有する梨地組織からなる織物を製織する工程と、上記織物の経方向および緯方向の少なくとも一方の伸度が３０〜５０％となるよう織物の巾入れおよび減量を行う工程とを備えたことを特徴とする芯地用織物の製法。
【請求項５】
上記製織後の織物に対し、２０〜４０％の巾入れを行うとともに、２０〜４０％のアルカリ減量を行うようにした請求項４記載の芯地用織物の製法。
【発明の詳細な説明】
【技術分野】
【０００１】
本発明は、シャツやブラウス等の薄物衣料の芯地として用いるのに最適な芯地用織物およびその製法に関するものである。
【背景技術】
【０００２】
一般に、シャツやブラウス等の薄物衣料には、形崩れ防止や縫製作業の容易性を目的として、芯地が用いられている。このような芯地としては、従来から、ポリエステル仮撚加工糸からなる織物が多用されているが、芯地が透けるほど表地が薄い場合、表地の織り目と芯地の織り目とが互いに干渉して、モアレ現象と呼ばれる干渉縞（以下「モアレ縞」と略す）が発生して不快な印象を与えることが問題となっている。
【０００３】
そこで、このようなモアレ縞が発生することのない芯地がいくつか提案されている（下記の特許文献１、２等を参照）。
【特許文献１】特許第３１０３００３号公報
【特許文献２】特開２００７−２３１４３４公報
【発明の開示】
【発明が解決しようとする課題】
【０００４】
例えば、上記特許文献１には、高トルク・低捲縮の仮撚加工糸を用いて糸をよろけさせて織り目が規則的にならないようにした織物芯地が記載されている。しかしながら、このものは、高トルクとするために、比較的太い糸を用いざるを得ず、ごつごつした硬い風合いになるという問題がある。したがって、せっかくソフトな薄物衣料であっても芯地部分の手触りが硬くなり、好ましくない。また、上記特許文献２には、単糸繊度が０．３〜２．０ｄｔｅｘという細い仮撚加工糸を用いて得られるソフトな風合いの芯地用織物が記載されている。しかしながら、このものは、仮撚加工糸の加工条件を調整することにより、特定の捲縮堅牢度と湿熱トルクを付与するものであり、上記加工条件の調整が容易でなく、またモアレ防止効果も不充分となりやすいという問題がある。
【０００５】
本発明は、このような事情に鑑みなされたもので、ソフトで表地への追従性にも優れ、しかも確実にモアレ縞を防止することのできる、優れた芯地用織物およびその製法の提供を、その目的とする。
【課題を解決するための手段】
【０００６】
上記の目的を達成するため、本発明は、経糸、緯糸がともにトータル繊度２２ｄｔｅｘ以下の合成繊維仮撚加工糸で構成された芯地用織物であって、織組織が、格子状のリップストップ部を有する梨地組織からなり、経方向および緯方向の少なくとも一方の伸度が３０〜５０％に設定されている芯地用織物を第１の要旨とする。
【０００７】
また、本発明は、そのなかでも、特に、トータルカバーファクター（トータルＣＦ）が７００〜１２００である芯地用織物を第２の要旨とし、上記リップストップ部の格子間隔が、経緯とも２〜５ｍｍである芯地用織物を第３の要旨とする。
【０００８】
さらに、本発明は、上記第１の要旨である芯地用織物の製法であって、経糸および緯糸として、ともにトータル繊度２２ｄｔｅｘ以下の合成繊維仮撚加工糸を準備する工程と、上記経糸および緯糸を用いて、格子状のリップストップ部を有する梨地組織からなる織物を製織する工程と、上記織物の経方向および緯方向の少なくとも一方の伸度が３０〜５０％となるよう織物の巾入れおよび減量を行う工程とを備えた芯地用織物の製法を第４の要旨とする。
【０００９】
そして、本発明は、そのなかでも、特に、上記製織後の織物に対し、２０〜４０％の巾入れを行うとともに、２０〜４０％のアルカリ減量を行うようにした芯地用織物の製法を第５の要旨とする。
【発明の効果】
【００１０】
すなわち、本発明の芯地用織物は、経糸および緯糸ともにトータル繊度２２ｄｔｅｘ以下という細い糸を用いた伸縮性のある梨地組織と、リップストップとを組み合わせることにより、モアレ縞の発生を防止しながら、ソフトな風合いと透明性、表地への追従性を確保したもので、薄物の表地に対する芯地として、非常に優れた品質を備えている。
【００１１】
なお、本発明の芯地用織物のなかでも、特に、トータルＣＦが７００〜１２００であるものは、ソフトな手触りと柔軟性に優れ、薄物衣料の芯地としてとりわけ好ましいものとなる。
【００１２】
また、本発明の芯地用織物のなかでも、特に、上記リップストップ部の格子間隔が、経緯とも２〜５ｍｍであるものは、モアレ縞防止効果と、生地の平滑性および強度のバランスが最も優れたものとなり、好適である。
【００１３】
そして、本発明の芯地用織物の製法によれば、上記芯地用織物を、効率よく製造することができる。
【００１４】
また、本発明の芯地用織物の製法のなかでも、特に、製織後の織物に対し、２０〜４０％の巾入れを行うとともに、２０〜４０％のアルカリ減量を行うようにすると、とりわけ薄くてソフトな手触りの芯地用織物を得ることができ、好適である。
【発明を実施するための最良の形態】
【００１５】
つぎに、本発明を実施するための最良の形態について説明する。
【００１６】
まず、本発明の芯地用織物は、経糸および緯糸として、それぞれトータル繊度２２ｄｔｅｘ以下の合成繊維仮撚加工糸を用いなければならない。
【００１７】
上記合成繊維仮撚加工糸（以下、単に「仮撚加工糸」という）を構成するポリマーとしては、ポリエチレンテレフタレート（ＰＥＴ）、ポリブチレンテレフタレート（ＰＢＴ）等、繊維形成性を有するポリエステル、ポリエチレンテレフタレートと他のモノマー成分とを共重合してなる共重合ポリエステル、ポリアミド等があげられる。なかでも、耐熱性、取り扱い性等の理由から、ＰＥＴを用いることが、特に好ましい。
【００１８】
また、上記ポリマーに、二酸化チタン等のつや消し剤を配合してもよい。上記つや消し剤を配合しないか、ごく少量の配合によって、光沢のある、透明性に優れた生地を得ることができる。また、表地の種類によっては、上記つや消し剤の配合量を多くして、セミダル糸、ダル糸にすることもできる。
【００１９】
なお、上記ポリマーから、仮撚加工するための元糸を紡糸する方法は、特に限定するものではないが、例えば直接紡糸延伸法（スピンドロー法）を用いることが、生産効率の上で好適である。なお、紡糸によって得られる元糸は、延伸糸、半延伸糸（ＰＯＹ）のいずれであってもよいが、仮撚加工時に、所定の延伸倍率で高速仮撚することが可能であることから、半延伸糸であることが好適である。
【００２０】
上記元糸から仮撚加工糸を得るための加工条件は、特に限定するものではないが、得られる生地に、モアレ縞防止のために一定のふくらみと柔軟性を付与し、かつ芯地としての強度と形状安定性をバランスよくもたせるためには、伸縮復元率が３０〜５０％であることが好ましく、そのためには、下記の式（１）で示される撚係数が、１５０００以上、特に２００００以上であって、得られる仮撚加工糸のトルクを、１５０〜３００Ｔ／Ｍの範囲内に設定することが好ましい。
【００２１】
【数１】
2010018908.tif 000003
【００２２】
なお、上記伸縮復元率は、下記のようにして測定することができる。
〔伸縮復元率〕
０．８８ｍＮ／ｄｔｅｘの荷重をかけ、ラップリールで捲き数１０回の小カセを試料より採取する。これを温水処理（沸水２０分処理）し、０．０１８×２０ｍＮ／ｄｔｅｘの軽荷重と０．８８×２０ｍＮ／ｄｔｅｘの重荷重を加えて温度２０℃の水中に浸漬した後、カセ長（Ｌ）を測る。そして、重荷重を取り除いて軽荷重のみで２分間放置後のカセ長（Ｌ′）を測り、下記の式（２）により算出する。
【００２３】
【数２】
2010018908.tif 000004
【００２４】
さらに、上記トルクは、下記のようにして算出することができる。
【００２５】
〔トルク〕
試料８０ｃｍを取り、試料中間点に０．０４４ｍＮ／ｄｔｅｘの荷重をつるし、試料を２つ折りにして、その上部をクランプで固定する。そして、回転が停止した時点で撚りが戻らないようにして２５ｃｍの検撚機（初荷重０．８８ｍＮ／ｄｔｅｘ）にかけ、検撚数を測定し、下記の式（３）により、トルク（Ｔ／Ｍ）を算出することができる。
【００２６】
【数３】
2010018908.tif 000005
【００２７】
このようにして得られる仮撚加工糸を、本発明の経糸および緯糸として用いる場合、そのトータル繊度は、ともに２２ｄｔｅｘ以下でなければならない。すなわち、２２ｄｔｅｘを超えると、薄物のための芯地として用いるのに好ましい透明性と薄さを得ることができない。なかでも、トータル繊度１７ｄｔｅｘ以下にすることが好適である。
【００２８】
そして、上記仮撚加工糸は、表地に沿うソフトな風合いを得るという点からは単糸数が多い方が好ましく、透明性を高めるには単糸数が少ない方が好ましい。この両者のバランスを勘案して、単糸数は、１０〜２４本程度に設定することが好適である。
【００２９】
本発明の芯地用織物は、上記仮撚加工糸を経糸および緯糸の双方に用いて、格子状のリップストップ部を有する梨地組織となるよう織成したものである。
【００３０】
上記梨地組織とは、斜文織、朱子織等の変化組織に組織点を加減したり、異なった二つ以上の組織を組み合わせることにより、経糸も緯糸も、通常１本から２本、せいぜい３本しか浮かせないようにして、綾目等が現れるのを避け、一見乱雑に組織点を配置した組織である。
【００３１】
また、上記リップストップ部とは、デザイン上もしくは生地の強度向上効果を狙って、生地に規則的に配置された格子模様のことで、通常、格子模様を形成しようとする部分の経糸および緯糸を、２〜３本引き揃えて太くすることによって得ることができる。あるいは、織機にドビー装置を付設して、ドビー柄によって格子模様を形成するようにしてもよい。
【００３２】
ちなみに、本発明の芯地用織物の一実施例の組織図を図１に示す。この組織図によれば、地の部分は梨地組織Ｐで形成されており、経糸が緯糸の上に浮いて組織している組織点（細かいピッチの斜線で塗られた正方形部分）と、緯糸が経糸の上に浮いて組織している組織点（白抜きの正方形部分）とが、ランダムかつ緻密に配置された構成になっている。そして、経１０本間隔、緯９本間隔で、２本引き揃えの太い糸が入っており、この部分が、格子状のリップストップ部Ｑを形成している（図中、太矢印と太斜線で示す）。
【００３３】
この構成によれば、生地の地の部分が梨地組織になっているため、経糸あるいは緯糸の規則性が乱されるようになっている。しかも、この梨地組織に、格子状のリップストップ部が加えられているため、このリップストップ部の格子柄によって梨地組織が小区画ごとに区切られた形になり、上記梨地組織が連続して規則的に続くのが防止されている。したがって、生地全体が、互いに規則性のない乱雑な小区画部の集合体となり、モアレ縞物の発生を防止することができる。
【００３４】
なお、上記芯地用織物に、モアレ縞防止のためのふくらみを与えるには、経方向および緯方向の少なくとも一方の伸度を、３０〜５０％に設定する必要がある。すなわち、このように生地の伸度を高く設定するには、例えば解反後の巾入れを大きくすることが好適である。これにより、糸が大きく膨らんで隣り合う糸同士がくっつき、糸を構成するフィラメントもばらばらになった状態で互いにくっつくため、繊維があたかも不織布のようにぼんやりした感じになり、どこに糸が走っているのかわからなくなる。したがって、この生地を薄い表地と重ねても、表地の織り目との間で干渉縞が生じることがなく、モアレ縞が全く発生しないか、発生しにくいものとなる。
【００３５】
ただし、上記芯地用織物の少なくとも一方の伸度が３０％未満の場合、糸の膨らみが不充分で、糸を構成する各フィラメントがばらばらにならないため、モアレ縞の発生を防止することができない。一方、少なくとも一方の伸度が５０％を超えると、強い力がかかると生地が伸びすぎるため、芯地としての機能を損なうおそれがある。
【００３６】
そして、経方向もしくは緯方向の伸度を、上記のように３０〜５０％に設定し、他方の伸度は３０％まで求めない場合であっても、その他方の伸度は、１０％以上に設定することが、モアレ縞の発生防止の上で好適である。
【００３７】
また、上記芯地用織物のトータルＣＦは、ソフトな風合いおよび軽さの点から、７００〜１２００となるように設定することが好適である。
【００３８】
なお、上記トータルＣＦは、経方向のカバーファクター（ＣＦ1 ）および緯方向のカバーファクター（ＣＦ2 ）を下記の式（４）によって求めた上で、後記の式（５）によって求めることができる。
【００３９】
【数４】
2010018908.tif 000006
【００４０】
【数５】
2010018908.tif 000007
【００４１】
さらに、本発明の芯地用織物において、リップストップ部の格子間隔は、特に限定するものではないが、なかでも、経緯とも２〜５ｍｍの間隔（隣り合う格子柄の中心から中心までの間隔）に設定することが好適である。すなわち、格子間隔が２ｍｍより狭いと、地の組織である梨地組織の区切られた区画の面積が小さくなりすぎて、経糸あるいは緯糸の浮き沈みの本数が極端に少なくなり、梨地組織ならではのランダムな組織点が限られて、経糸あるいは緯糸の組織が規則的になってしまう。このため、梨地組織による効果が得られにくくなる。一方、格子間隔が５ｍｍより広いと、地の梨地組織の区切られた区画の面積が広くなってしまい、リップストップ部による不織布状態が一定の広さで連続するため、これが弱い規則性となって、モアレ縞が発生しやすくなる。
【００４２】
上記本発明の芯地用織物は、例えばつぎのようにして得ることができる。すなわち、まず、糸の原料となるポリエステル等のポリマーを、直接紡糸延伸法等によって延伸糸もしくは半延伸糸に紡糸する。そして、紡糸された糸（元糸）を、仮撚加工機にかけて仮撚加工を施し、必要に応じて交絡処理を行った後、得られた仮撚加工糸を経糸および緯糸に用いて、前述のように、格子状のリップストップ部を有する梨地組織となるよう製織する。そして、解反→ソフサー等によるリラックス処理→ネット乾燥による熱セット→アルカリ減量→染色加工→仕上げセットの順で、各工程を経由することによって、目的とする芯地用織物を得ることができる。
【００４３】
なお、上記製法のリラックス処理において、巾入れを２０〜４０％、好ましくは２５〜３５％行うことが好ましい。すなわち、仮撚加工糸を経緯に用い、上記のように高い割合で巾入れを行うことにより、梨地組織の特徴をさらに活かして、ふっくらした仕上がりにして糸の織り目をぼかすことができる。これにより、より一層モアレ縞防止効果に優れたものが得られる。
【００４４】
ただし、上記のように、高い割合で巾入れを行うと、生地に厚みがでて薄物用の芯地として好ましくないため、その場合は、アルカリ減量工程において、例えば２０〜４０％という大幅な減量を行うことにより、生地の軽量化を図ることが好ましい。すなわち、２０％未満では、生地を軽量する効果に乏しく、逆に４０％を超えると、生地が薄くなりすぎて強度的に弱くなるおそれがある。
【００４５】
また、本発明の芯地用織物は、上記のようにリラックス処理時に巾入れを行い、アルカリ減量によって、生地の軽量化を図る以外は、どのような工程、処理を経由して製造しても差し支えない。
【実施例】
【００４６】
つぎに、本発明の実施例と比較例について説明する。ただし、本発明は、以下の実施例に限定されるものではない。
【００４７】
〔実施例１〕
経糸および緯糸用の元糸として、３２００ｍ／分の紡速で紡糸したポリエステルＰＯＹ（ブライト、丸断面）であって、２７ｄｔｅｘ／１２ｆのマルチフィラメントを準備した。この糸を、仮撚機（ＴＭＴマシナリー社製、ＴＭＣ−１）にかけ、下記の条件で仮撚加工糸を得た。
【００４８】
〔仮撚条件〕
糸速                      ：７００ｍ／分
延伸倍率                  ：１．６倍
ヒータ温度                ：２３０℃
残留トルク（Ｔ／Ｍ）      ：１７２
湿熱トルク（Ｔ／Ｍ）      ：２８８
捲縮堅牢度                ：３６．６％
【００４９】
このようにして得られた仮撚加工糸の糸質は、１７ｄｔｅｘ／１２ｆ、伸縮復元率３３．６％、トルク（Ｔ／Ｍ）２３０であった。
【００５０】
上記仮撚加工糸を経糸および緯糸に用いて、エアージェット  ドビー織機（５５０ｒｐｍ）で、図１に示すような、格子状のリップストップ部を有する梨地組織からなる生地を製織した後、前述のとおり、解反→ソフサーによるリラックス処理→ネット乾燥による熱セット→アルカリ減量→染色加工→仕上げセットを行うことにより、芯地用織物を得た。なお、リップストップ部を形成する部分は、経糸、緯糸とも２本引き揃え糸を用いた。製織条件と仕上形態は、下記のとおりである。
【００５１】
〔製織条件〕
生機        ：１６７ｃｍ×６４ｍ
生機密度    ：経９４本／２．５４ｃｍ、緯７０本／２．５４ｃｍ
〔仕上形態〕
仕上        ：１１３ｃｍ×５０ｍ
仕上密度    ：経１３７本／２．５４ｃｍ、緯８７本／２．５４ｃｍ
減量率      ：２５％
織物の伸度  ：経方向１３％、緯方向３８％
トータルＣＦ：９１１
リップストップ部の格子間隔：経方向３ｃｍ×緯方向２ｃｍ
【００５２】
この芯地用織物は、その光学顕微鏡写真（倍率２０倍）である図２に示すように、ランダムに配置される組織点を形成する経糸と緯糸が、大きく膨らんで不織布のようなぼんやりした組織になっており、モアレ縞防止性能に優れていることがわかる。
【００５３】
〔比較例１〕
実施例１と同様の仮撚加工糸を用い、エアージェット織機（７００ｒｐｍ）で、平織組織からなる生地を製織した後、基本的には実施例１と同様の仕上げを行うことにより、芯地用織物を得た。ただし、製織条件と仕上形態は、下記のとおりである。
【００５４】
〔製織条件〕
生機        ：１３０ｃｍ×６４ｍ
生機密度    ：経９１本／２．５４ｃｍ、緯６４本／２．５４ｃｍ
〔仕上形態〕
仕上        ：１１３ｃｍ×５０ｍ
仕上密度    ：経１０５本／２．５４ｃｍ、緯７７本／２．５４ｃｍ
減量率      ：７％
織物の伸度  ：経方向１３％、緯方向１５％
トータルＣＦ：７４９
【００５５】
この芯地用織物は、その光学顕微鏡写真（倍率２０倍）である図３に示すように、経糸と緯糸の織り目がはっきり見えて、モアレ縞防止性能に劣ることがわかる。
【００５６】
〔比較例２〕
実施例１と同様に仮撚加工糸を用い、エアージェット  ドビー織機で、図１に示す組織図においてリップストップ部Ｑを構成する経糸および緯糸の各２本をそれぞれ１本にした梨地組織からなる生地を製織した。そして、基本的には実施例１と同様の仕上げを行うことにより、芯地用織物を得た。ただし、製織条件と仕上形態は、下記のとおりである。
【００５７】
〔製織条件〕
生機        ：１６７ｃｍ×６４ｍ
生機密度    ：経９４本／２．５４ｃｍ、緯７０本／２．５４ｃｍ
〔仕上形態〕
仕上        ：１４０ｃｍ×５０ｍ
仕上密度    ：経１１４本／２．５４ｃｍ、緯８７本／２．５４ｃｍ
減量率      ：７％
織物の伸度  ：経方向１３％、緯方向１３％
トータルＣＦ：８２８
【００５８】
この芯地用織物は、その光学顕微鏡写真（倍率２０倍）である図４に示すように、経糸と緯糸の織り目がはっきり見えて、モアレ縞防止性能に劣ることがわかる。
【００５９】
〔比較例３〕
基本的には実施例１と同様の製織および仕上げを行うことにより、格子状のリップストップ部を有する梨地組織からなる芯地用織物を得た。ただし、製織条件と仕上形態は、下記のとおりである。
【００６０】
〔製織条件〕
生機        ：１６７ｃｍ×６４ｍ
生機密度    ：経９４本／２．５４ｃｍ、緯７０本／２．５４ｃｍ
〔仕上形態〕
仕上        ：１４０ｃｍ×５０ｍ
仕上密度    ：経１１３本／２．５４ｃｍ、緯８６本／２．５４ｃｍ
減量率      ：７％
織物の伸度  ：経方向１３％、緯方向１３％
トータルＣＦ：８２１
【００６１】
この芯地用織物は、その光学顕微鏡写真（倍率２０倍）である図５に示すように、経糸と緯糸の織り目がはっきり見えて、モアレ縞防止性能に劣ることがわかる。
【００６２】
〔比較例４〕
経糸および緯糸用の元糸として、スピンドロー紡糸により、３３ｄｔｅｘ／６ｆのポリエステルマルチフィラメント延伸糸（ブライト、丸断面）を得た。この糸を、スピンドル仮撚機（三菱重工業社製、ＳＴ−６）にかけ、下記の条件で仮撚加工糸を得た。
【００６３】
〔仮撚条件〕
糸速                      ：１００ｍ／分
撚数（Ｔ／Ｍ）            ：５１５０
ヒータ温度                ：２１０℃
【００６４】
このようにして得られた仮撚加工糸の糸質は、３３ｄｔｅｘ／６ｆ、伸縮復元率３０．０％、トルク（Ｔ／Ｍ）３５０であった。
【００６５】
上記仮撚加工糸を経糸および緯糸に用いて、エアージェット織機（７００ｒｐｍ）で、平織組織からなる生地を製織した後、基本的には実施例１と同様の仕上げを行うことにより、芯地用織物を得た。ただし、製織条件と仕上形態は、下記のとおりである。
【００６６】
〔製織条件〕
生機        ：１４１ｃｍ×６９ｍ
生機密度    ：経６６本／２．５４ｃｍ、緯４９本／２．５４ｃｍ
〔仕上形態〕
仕上        ：１１３ｃｍ×５０ｍ
仕上密度    ：経８４本／２．５４ｃｍ、緯６７本／２．５４ｃｍ
減量率      ：１０％
織物の伸度  ：経方向１７％、緯方向１８％
トータルＣＦ：８７０
【００６７】
この芯地用織物は、その光学顕微鏡写真（倍率２０倍）である図６に示すように、経糸と緯糸がよろけているため織り目がランダムで、ある程度モアレ縞防止性能を有しているが、ごつごつした硬い風合いを有している。
【００６８】
これらの実施例品、比較例品について、下記の方法にしたがって、モアレ縞発生防止性能、生地の透明性、風合いについて評価した。その結果を、後記の表１にまとめて示す。
【００６９】
〔モアレ縞発生防止性能〕
芯地用織物の上に、デンシメーター（干渉縞を利用して織り密度を測定する装置）を重ね、干渉縞（＝モアレ縞）の発生の有無を観察した。そして、モアレ縞が全くない…◎、わずかに発生が認められるが目立たない…○、発生が認められるが目立つほどではない…△、モアレ縞がはっきりと目立つ…×、の４段階で評価した。
【００７０】
〔生地の透明性〕
芯地用織物と、３３ｄｔｅｘ／１２ｆの平織物（トータルＣＦ：７７０）とを重ねて、光を透過させ重なった部分と重ならない部分との区別を行い、区別が殆ど視認できないもの…◎、容易に視認できないもの…○、やや視認できるもの…△、容易に視認できるもの…×、の４段階で評価した。
【００７１】
〔風合い〕
芯地用織物の風合いを専門モニターが評価した。すなわち、芯地として使用可能なコシがあり、ソフト感があるか否かについて、優れている…◎、普通…○、やや不足…△、不良…×、の４段階で評価した。
【００７２】
【表１】
2010018908.tif 000008
【００７３】
〔実施例２〜９〕
基本的には、実施例１と同様にして、実施例１と同様の特性を備えた芯地用織物を得たが、製織条件、仕上げ条件を調整することにより、生地のトータルＣＦおよびリップストップ部の格子間隔を、下記の表２、表３に示すように変化させた。そして、これらの実施例品についても、上記と同様にして、そのモアレ縞発生防止性能、生地の透明性、風合いについて評価した。その結果を、下記の表２、表３にまとめて示す。
【００７４】
【表２】
2010018908.tif 000009
【００７５】
【表３】
2010018908.tif 000010
【００７６】
上記の結果から、実施例品は、いずれの項目も概ね良好な結果が得られているのに対し、比較例品は、△や×の評価があり、実施例品に比べて劣っていることがわかる。
【図面の簡単な説明】
【００７７】
【図１】本発明の一実施例を示す組織図である。
【図２】本発明の一実施例である芯地用織物の光学顕微鏡写真である。
【図３】比較例１である芯地用織物の光学顕微鏡写真である。
【図４】比較例２である芯地用織物の光学顕微鏡写真である。
【図５】比較例３である芯地用織物の光学顕微鏡写真である。
【図６】比較例４である芯地用織物の光学顕微鏡写真である。
【符号の説明】
【００７８】
Ｐ  梨地組織
Ｑ  リップストップ部
【図１】
2010018908.tif 000011
【図２】
2010018908.tif 000012
【図３】
2010018908.tif 000013
【図４】
2010018908.tif 000014
【図５】
2010018908.tif 000015
【図６】
2010018908.tif 000016